溶融可能なリグニンであって、示差走査熱量測定DSCによりDIN53765-1994に準拠して求められたガラス転移温度TGを90~160°Cの範囲に有し、ゲル浸透クロマトグラフィーGPCで求められたモル質量分布を28未満の分散性で有し、DINENISO3451-1に準拠して求められた灰分含有量を1質量未満で有し、かつガラス転移温度TGを50°C上回る温度および標準圧での、60分後の質量損失をもとに求められた揮発性成分の含分を、最大で1質量有する前記リグニン。分子量分布が単峰性であることを特徴とする、請求項1に記載の溶融可能なリグニン。分子量分布が単峰性であり、かつショルダーを有していないことを特徴とする、請求項1に記載の溶融可能なリグニン。ガラス転移温度TGを50°C上回る温度および標準圧での、60分後の質量損失をもとに求められた揮発性成分の含分を、最大で0.8質量有することを特徴とする、請求項1から3までのいずれか1項に記載の溶融可能なリグニン。ガラス転移温度を110~150°Cの範囲に有することを特徴とする、請求項1から4までのいずれか1項に記載の溶融可能なリグニン。分子量分布が15未満の分散性を有することを特徴とする、請求項1から5までのいずれか1項に記載の溶融可能なリグニン。灰分含有量が0.2質量未満であることを特徴とする、請求項1から6までのいずれか1項に記載の溶融可能なリグニン。カーボンファイバのための前駆体繊維の製造方法であって、以下の工程:請求項1から7までのいずれか1項に記載の溶融可能なリグニンを装入する工程、前記リグニンを170~210°Cの範囲の温度で溶かしてリグニン溶融物にし、該リグニン溶融物を170~210°Cの範囲の温度に加熱した紡糸ノズルを通して押し出して、リグニン繊維にする工程、および前記リグニン繊維を冷却する工程を含むことを特徴とする前記方法。前記リグニン繊維が、多数のフィラメントからなるマルチフィラメントヤーンであり、前記フィラメントの直径が、5~100μmの範囲にあることを特徴とする、請求項8に記載の前駆体繊維の製造方法。前記フィラメントの直径が、10~60μmの範囲にあることを特徴とする、請求項9に記載の前駆体繊維の製造方法。請求項1から7までのいずれか1項に記載のリグニンを含む前駆体繊維。カーボンファイバの製造方法であって、以下の工程:請求項8から10までのいずれか1項に記載の方法にしたがい製造された前駆体繊維、または請求項11に記載の前駆体繊維を使用する工程、150~400°Cの範囲の温度にて前記前駆体繊維を安定化させ、それにより前記前駆体繊維を、化学安定化反応により熱可塑性の状態から酸化された非溶融性の状態に変換する工程、前記安定化された前駆体繊維を炭化する工程、を含むことを特徴とする前記方法。前記前駆体繊維の安定化が、酸素を含むプロセスガス中で行われることを特徴とする、請求項12に記載のカーボンファイバの製造方法。